СОСТАВ ДЛЯ ЦЕМЕНТНОЙ ОБОЛОЧКИ КРУПНОГО ЗАПОЛНИТЕЛЯ
COARSE AGGREGATE CEMENT LINING COMPOSITION

Изобретение относится к области производства крупных заполнителей для бетонов.
Известен состав цементной оболочки для крупного заполнителя, включающий, мас.%: портландцемент 65,0-68,0; мочевину 0,7-1,3; казеиновый клей 3,5-7,0; воду 24,0-27,0 [1].
Задача изобретения состоит в повышении адгезии цементной оболочки к поверхности крупного заполнителя.
2
Технический результат достигается тем, что состав для цементной оболочки крупного заполнителя, включающий портландцемент, мочевину, казеиновый клей, воду, дополнительно содержит молотый до удельной поверхности 2500-4500 см/г керамический материал и суперпластификатор С-3 при следующем соотношении компонентов, мас.%: портландцемент 41,0-44,0; мочевина 0,35-0,5; казеиновый клей 5,0-5,5; молотый керамический материал 18,0-21,5; суперпластификатор С-3 1,0-1,3; вода 29,0-31,0.
В таблице приведены варианты состава цементной оболочки для крупного заполнителя.
Таблица
Компоненты
Состав, мас.%:
1
2
3
Портландцемент
41,0
42,6
44,0
Мочевина
0,5
0,35
0,5
Казеиновый клей
5,0
5,25
5,5
Молотый до удельной поверхности 3500 cм<sup>2</sup>/г керамический материал
21,5
21,5
18,0
Суперпластификатор С-3
1,0
1,3
1,0
Вода
31,0
29,0
31,0
2
Керамический материал (бой кирпича, плитки, санитарно-технических изделий и др.) размалывают сухим способом до получения порошков с удельной поверхностью 2500-4500 см/г.
Компоненты (портландцемент, мочевину, казеиновый клей, молотый керамический материал, суперпластификатор С-3, воду) дозируют и смешивают. Подготовленным составом покрывают зерна крупного (фракции 20-40 мм и более) заполнителя, например природного щебня, керамзита, аглопорита и др. Для этого предварительно очищенные от загрязнений зерна заполнителя погружают в емкость с приготовленным составом. После обволакивания зерен, заполнитель извлекают из емкости, укладывают в один слой на сетку и оставляют до затвердевания. Таким образом, на поверхности зерен заполнителя получают прочно удерживающуюся (прочность сцепления 0,2-1,5 МПа в зависимости от пористости заполнителя) цементную оболочку толщиной 0,2-2 мм.
Источник информации
l. A.c. СССР N 656997.